(57)【特許請求の範囲】
【請求項１】
半導体層と、
ゲートと、
前記ゲート及び半導体層に接する第１の絶縁体と、
前記半導体層に形成された第２の絶縁体と、
前記第１の絶縁体に接する前記半導体層の部分を電流経路に有する複数の第１のダイオードと、
前記第２の絶縁体に接する前記半導体層の部分を電流経路に有する複数の第２のダイオードと、
を備えており、
複数の前記第１のダイオードが第１の方向に配列し、
複数の前記第２のダイオードが前記第１の方向と異なる第２の方向に配列し、
前記第１のダイオードと前記第２のダイオードとが並列に接続されていることを特徴とする半導体装置。
【請求項２】
半導体層と、
ゲートと、
前記ゲート及び半導体層に接する第１の絶縁体と、
前記半導体層に形成された第２の絶縁体と、
前記第１の絶縁体に接する前記半導体層の部分を電流経路に有する複数の第１のダイオードと、
前記第２の絶縁体に接する前記半導体層の部分を電流経路に有する複数の第２のダイオードと、
を備えており、
複数の前記第１のダイオードが第１の方向に配列し、
複数の前記第２のダイオードが前記第１の方向及び前記第１の方向と異なる第２の方向に配列し、
前記第１のダイオードと前記第２のダイオードとが並列に接続されていることを特徴とする半導体装置。
【請求項３】
前記半導体層は、前記第１の方向に延在し、前記第２の方向に並んで位置する第１のフィン及び第２のフィンを有し、
前記第１のフィンに形成された第１導電型の第１領域と、
前記第１のフィンに形成された前記第１導電型とは異なる第２導電型の第２領域と、
前記第２のフィンに形成された前記第２導電型の第３領域と、
を有し、
前記複数の第１のダイオードの一は、前記第１領域及び前記第２領域を有し、
前記複数の第２のダイオードの一は、前記第１領域及び前記第３領域を有することを特徴とする請求項１に記載の半導体装置。
【請求項４】
前記第２のフィンに形成された前記第１導電型の第４領域を有し、
前記複数の第１のダイオードの一は、前記第３領域及び前記第４領域を有し、
前記複数の第２のダイオードの一は、前記第２領域及び前記第４領域を有することを特徴とする請求項３に記載の半導体装置。
【請求項５】
前記第１のフィンに形成された複数の前記第１領域及び複数の前記第２領域と、
前記第２のフィンに形成された複数の前記第３領域及び複数の前記第４領域と、を有し、
前記第１のフィンでは、前記第１領域と前記第２領域とが前記第１の方向に交互に配置され、
前記第２のフィンでは、前記第３領域と前記第４領域とが前記第１の方向に交互に配置されることを特徴とする請求項４に記載の半導体装置。
【請求項６】
複数の前記第１のフィンを有する第１の群と、
複数の前記第２のフィンを有し、前記第２の方向で前記第１の群と並んで配置される第２の群と、
を有することを特徴とする請求項３〜５のいずれか１項に記載の半導体装置。
【請求項７】
前記半導体層に形成され、一部が前記第２の絶縁体の下に位置し、前記第１導電型及び前記第２導電型の何れかの導電型を有するウェルを有し、
前記ウェルが前記第２のダイオードの電流経路の一部であることを特徴とする請求項３〜６のいずれか１項に記載の半導体装置。
【請求項８】
前記第１のダイオード及び前記第２のダイオード上に形成され、前記第１領域及び前記第４領域を電気的に接続し、それぞれ前記第２の方向に延在する複数の第１の配線と、
前記第１のダイオード及び前記第２のダイオード上に形成され、前記第２領域及び前記第３領域を電気的に接続し、それぞれ前記第２の方向に延在する複数の第２の配線と、
を有することを特徴とする請求項４又は５に記載の半導体装置。
【請求項９】
前記半導体層はワイヤ状部分を有し、
前記第１のダイオードは、前記ワイヤ状部分を電流経路として有することを特徴とする請求項１又は２に記載の半導体装置。
【請求項１０】
前記第１のダイオード及び前記第２のダイオードは、第１導電型の領域及び前記第１導電型とは異なる第２導電型の領域を共有しており、
前記第１の方向及び前記第２の方向の各々について、前記第１導電型の領域及び前記第２導電型の領域が交互に配置されていることを特徴とする請求項１，２，９のいずれか１項に記載の半導体装置。
【請求項１１】
前記第２の方向について、前記第１導電型の領域の一部と前記第２導電型の領域の一部とが交互に配置されていることを特徴とする請求項１０に記載の半導体装置。
【請求項１２】
前記第１の方向又は前記第２の方向に延在する配線のみにより、前記第１導電型の領域及び前記第２導電型の領域が接続されていることを特徴とする請求項１１に記載の半導体装置。
【請求項１３】
半導体層と、
ゲートと、
前記ゲート及び半導体層に接する第１の絶縁体と、
前記半導体層に形成された第２の絶縁体と、
前記第１の絶縁体に接する前記半導体層の部分を電流経路に有する複数の第１のダイオードと、
前記第２の絶縁体に接する前記半導体層の部分を電流経路に有する複数の第２のダイオードと、
第１導電型の第１領域と、
前記第１領域の上方に位置し、前記第１導電型とは異なる第２導電型の第２領域と、
前記第２導電型の第３領域と、
前記第３領域の上方に位置し、前記第１導電型の第４領域と、を有し、
複数の前記第１のダイオードの一は、前記第１領域及び前記第２領域を有し、
複数の前記第１のダイオードの別の一は、前記第３領域及び前記第４領域を有し、
前記第２のダイオードは、前記第１領域及び前記第３領域を有し、
前記第１のダイオードと前記第２のダイオードとが並列に接続することを特徴とする半導体装置。
【請求項１４】
前記第１のダイオード及び前記第２のダイオードが形成されたダイオード形成領域と、トランジスタが形成されたトランジスタ形成領域とを備えており、
前記ダイオード形成領域及び前記トランジスタ形成領域の上方に接続パッドが設けられており、前記ダイオード形成領域及び前記トランジスタ形成領域は、平面視で前記接続パッドに内包されていることを特徴とする請求項１〜１３のいずれか１項に記載の半導体装置。
【発明の詳細な説明】
【技術分野】
【０００１】
本発明は、半導体装置に関するものである。
【背景技術】
【０００２】
半導体デバイスでは、その半導体パッケージへの組み立て時やハンドリング時に大きなサージ電流が発生し、トランジスタ等に静電破壊（ＥＳＤ）が生じることがある。このＥＳＤを防止すべく、回路構成にＥＳＤ保護ダイオードが付加されている。発生したサージ電流は、トランジスタ等には流れることなく、ＥＳＤ保護ダイオードに流れ、トランジスタ等のＥＳＤが抑止される。【０００３】
ＥＳＤ保護ダイオードとして用いられるダイオードには、大きく分けて、いわゆるゲート型ダイオード及びＳＴＩ型ダイオードの２種類がある。
ゲート型ダイオードは、半導体層（半導体基板）上にゲートが設けられ、半導体層のゲートの一方側にｐ型領域、他方側にｎ型領域が形成されており、半導体層のゲート下の部分が電流経路となるダイオードである。
ＳＴＩ型ダイオードは、半導体層（半導体基板）にｐ型領域及びｎ型領域が形成され、半導体層のｐ型領域とｎ型領域との間にＳＴＩ素子分離構造が形成されており、半導体層のＳＴＩ素子分離構造下の部分が電流経路となるダイオードである。
【先行技術文献】
【特許文献】
【０００４】
【特許文献１】米国公開特許第２００５／０２７５０２９号
【特許文献２】米国特許第９０９３４９２号
【特許文献３】米国公開特許第２０１５／０２１４２１２号
【特許文献４】米国公開特許第２０１５／００９１０５６号
【特許文献５】米国公開特許第２０１４／０２１７４６１号
【発明の概要】
【発明が解決しようとする課題】
【０００５】
ＥＳＤ保護ダイオードにおいては、瞬間的に大きなサージ電流が流れる。そのため、ＥＳＤ保護ダイオードに印加される電圧は低い方が良く、ＥＳＤ保護ダイオードは低抵抗であることが望まれる。半導体デバイスの微細化の要請に伴い、活性領域の面積も縮小化する必要がある。しかしながら、特に三次元構造のゲート型ダイオードでは、ゲート下の活性領域における放電経路は活性領域の断面積で制限されるため、半導体デバイスの微細化に伴って当該断面積が小さくなることで高抵抗化するという問題がある。【０００６】
ＥＳＤ保護ダイオードにおいては、大きなサージ電流に対応すべく、ＥＳＤ保護ダイオードは比較的大きな占有面積が必要となる。半導体デバイスの微細化の要請に伴い、製造性を考慮した設計技術（ＤＦＭ：Design For Manufacturing）が重要になっており、均一な素子形成の観点から、ＥＳＤ保護ダイオードにもダミーのゲートを配置することが要求されている。しかしながら、ＳＴＩ型ダイオードでは、ダミーのゲートにより活性領域が覆われるため、ダイオードとしての実効的な領域が低減し、十分な占有面積を確保することができないという問題がある。【０００７】
上記のように、ＥＳＤ保護ダイオードとして、ゲート型ダイオード及びＳＴＩ型ダイオードのいずれを使用しても、高抵抗化やレイアウト面における無駄といった問題が生じる。
本発明は、上記の問題を解決すべくなされたものであり、低抵抗化及び占有面積の低減を図るも、大きなサージ電流に十分に対処することができるダイオードを備えた信頼性の高い半導体装置を実現することを目的とする。
【課題を解決するための手段】
【０００８】
半導体装置の一態様は、半導体層と、ゲートと、前記ゲート及び半導体層に接する第１の絶縁体と、前記半導体層に形成された第２の絶縁体と、前記第１の絶縁体に接する前記半導体層の部分を電流経路に有する第１のダイオードと、前記第２の絶縁体に接する前記半導体層の部分を電流経路に有する第２のダイオードとを備えており、前記第１のダイオードと前記第２のダイオードとが並列に接続されている。
【発明の効果】
【０００９】
上記の態様によれば、低抵抗化及び占有面積の低減を図るも、大きなサージ電流に十分に対処することができるダイオードを備えた信頼性の高い半導体装置が実現する。
【図面の簡単な説明】
【００１０】
【図１Ａ】図１Ａは、第１の実施形態による半導体装置の製造方法を示す模式図である。
【図１Ｂ】図１Ｂは、図１Ａに引き続き、第１の実施形態による半導体装置の製造方法を示す模式図である。
【図１Ｃ】図１Ｃは、図１Ｂに引き続き、第１の実施形態による半導体装置の製造方法を示す模式図である。
【図２Ａ】図２Ａは、図１Ｃに引き続き、第１の実施形態による半導体装置の製造方法を示す模式図である。
【図２Ｂ】図２Ｂは、図１Ｃに引き続き、第１の実施形態による半導体装置の製造方法を示す模式図である。
【図２Ｃ】図２Ｃは、図１Ｃに引き続き、第１の実施形態による半導体装置の製造方法を示す模式図である。
【図３Ａ】図３Ａは、図２Ａに引き続き、第１の実施形態による半導体装置の製造方法を示す模式図である。
【図３Ｂ】図３Ｂは、図２Ｂに引き続き、第１の実施形態による半導体装置の製造方法を示す模式図である。
【図３Ｃ】図３Ｃは、図２Ｃに引き続き、第１の実施形態による半導体装置の製造方法を示す模式図である。
【図４Ａ】図４Ａは、図３Ａに引き続き、第１の実施形態による半導体装置の製造方法を示す模式図である。
【図４Ｂ】図４Ｂは、図３Ｂに引き続き、第１の実施形態による半導体装置の製造方法を示す模式図である。
【図４Ｃ】図４Ｃは、図３Ｃに引き続き、第１の実施形態による半導体装置の製造方法を示す模式図である。
【図５Ａ】図５Ａは、図４Ａに引き続き、第１の実施形態による半導体装置の製造方法を示す模式図である。
【図５Ｂ】図５Ｂは、図４Ｂに引き続き、第１の実施形態による半導体装置の製造方法を示す模式図である。
【図５Ｃ】図５Ｃは、図４Ｃに引き続き、第１の実施形態による半導体装置の製造方法を示す模式図である。
【図６Ａ】図６Ａは、図５Ａに引き続き、第１の実施形態による半導体装置の製造方法を示す模式図である。
【図６Ｂ】図６Ｂは、図５Ｂに引き続き、第１の実施形態による半導体装置の製造方法を示す模式図である。
【図６Ｃ】図６Ｃは、図５Ｃに引き続き、第１の実施形態による半導体装置の製造方法を示す模式図である。
【図７Ａ】図７Ａは、図６Ａに引き続き、第１の実施形態による半導体装置の製造方法を示す模式図である。
【図７Ｂ】図７Ｂは、図６Ｂに引き続き、第１の実施形態による半導体装置の製造方法を示す模式図である。
【図７Ｃ】図７Ｃは、図６Ｃに引き続き、第１の実施形態による半導体装置の製造方法を示す模式図である。
【図８】図８は、図７Ｃに引き続き、第１の実施形態による半導体装置の製造方法を示す模式図である。
【図９Ａ】図９Ａは、図８に引き続き、第１の実施形態による半導体装置の製造方法を示す模式図である。
【図９Ｂ】図９Ｂは、図８に引き続き、第１の実施形態による半導体装置の製造方法を示す模式図である。
【図９Ｃ】図９Ｃは、図８に引き続き、第１の実施形態による半導体装置の製造方法を示す模式図である。
【図１０Ａ】図１０Ａは、第１の実施形態による半導体装置の製造方法において、他の態様の配線が形成された場合を示す模式図である。
【図１０Ｂ】図１０Ｂは、第１の実施形態による半導体装置の製造方法において、他の態様の配線が形成された場合を示す模式図である。
【図１１Ａ】図１１Ａは、図９Ｂに引き続き、第１の実施形態による半導体装置の製造方法を示す模式図である。
【図１１Ｂ】図１１Ｂは、図９Ａに引き続き、第１の実施形態による半導体装置の製造方法を示す模式図である。
【図１２】図１２は、第１の実施形態による半導体装置のダイオード形成領域のレイアウト構成を示す概略平面図である。
【図１３】図１３は、第１の実施形態による半導体装置の回路構成を示す模式図である。
【図１４Ａ】図１４Ａは、第２の実施形態による半導体装置の製造方法を示す模式図である。
【図１４Ｂ】図１４Ｂは、図１４Ａに引き続き、第２の実施形態による半導体装置の製造方法を示す模式図である。
【図１５Ａ】図１５Ａは、図１４Ｂに引き続き、第２の実施形態による半導体装置の製造方法を示す模式図である。
【図１５Ｂ】図１５Ｂは、図１５Ａに引き続き、第２の実施形態による半導体装置の製造方法を示す模式図である。
【図１６Ａ】図１６Ａは、図１５Ｂに引き続き、第２の実施形態による半導体装置の製造方法を示す模式図である。
【図１６Ｂ】図１６Ｂは、図１６Ａに引き続き、第２の実施形態による半導体装置の製造方法を示す模式図である。
【図１７Ａ】図１７Ａは、図１６Ｂに引き続き、第２の実施形態による半導体装置の製造方法を示す模式図である。
【図１７Ｂ】図１７Ｂは、図１７Ａに引き続き、第２の実施形態による半導体装置の製造方法を示す模式図である。
【図１８Ａ】図１８Ａは、図１７Ｂに引き続き、第２の実施形態による半導体装置の製造方法を示す模式図である。
【図１８Ｂ】図１８Ｂは、図１８Ａに引き続き、第２の実施形態による半導体装置の製造方法を示す模式図である。
【図１９Ａ】図１９Ａは、図１８Ｂに引き続き、第２の実施形態による半導体装置の製造方法を示す模式図である。
【図１９Ｂ】図１９Ｂは、図１９Ａに引き続き、第２の実施形態による半導体装置の製造方法を示す模式図である。
【図２０Ａ】図２０Ａは、図１９Ｂに引き続き、第２の実施形態による半導体装置の製造方法を示す模式図である。
【図２０Ｂ】図２０Ｂは、図２０Ａに引き続き、第２の実施形態による半導体装置の製造方法を示す模式図である。
【図２１】図２１は、第２の実施形態による半導体装置のダイオード形成領域のレイアウト構成を示す概略平面図である。
【図２２】図２２は、第２の実施形態による半導体装置の製造方法において、他の態様の配線が形成された場合を示す模式図である。
【図２３Ａ】図２３Ａは、第３の実施形態による半導体装置の製造方法を示す模式図である。
【図２３Ｂ】図２３Ｂは、図２３Ａに引き続き、第３の実施形態による半導体装置の製造方法を示す模式図である。
【図２３Ｃ】図２３Ｃは、図２３Ｂに引き続き、第３の実施形態による半導体装置の製造方法を示す模式図である。
【図２４Ａ】図２４Ａは、図２３Ｃに引き続き、第３の実施形態による半導体装置の製造方法を示す模式図である。
【図２４Ｂ】図２４Ｂは、図２４Ａに引き続き、第３の実施形態による半導体装置の製造方法を示す模式図である。
【図２４Ｃ】図２４Ｃは、図２４Ａに引き続き、第３の実施形態による半導体装置の製造方法を示す模式図である。
【図２４Ｄ】図２４Ｄは、図２４Ａに引き続き、第３の実施形態による半導体装置の製造方法を示す模式図である。
【図２５Ａ】図２５Ａは、図２４Ｂに引き続き、第３の実施形態による半導体装置の製造方法を示す模式図である。
【図２５Ｂ】図２５Ｂは、図２４Ｃに引き続き、第３の実施形態による半導体装置の製造方法を示す模式図である。
【図２５Ｃ】図２５Ｃは、図２４Ｄに引き続き、第３の実施形態による半導体装置の製造方法を示す模式図である。
【図２６Ａ】図２６Ａは、図２５Ａに引き続き、第３の実施形態による半導体装置の製造方法を示す模式図である。
【図２６Ｂ】図２６Ｂは、図２５Ｂに引き続き、第３の実施形態による半導体装置の製造方法を示す模式図である。
【図２６Ｃ】図２６Ｃは、図２５Ｃに引き続き、第３の実施形態による半導体装置の製造方法を示す模式図である。
【図２７Ａ】図２７Ａは、図２６Ａに引き続き、第３の実施形態による半導体装置の製造方法を示す模式図である。
【図２７Ｂ】図２７Ｂは、図２６Ｂに引き続き、第３の実施形態による半導体装置の製造方法を示す模式図である。
【図２７Ｃ】図２７Ｃは、図２６Ｃに引き続き、第３の実施形態による半導体装置の製造方法を示す模式図である。
【図２８Ａ】図２８Ａは、図２７Ａに引き続き、第３の実施形態による半導体装置の製造方法を示す模式図である。
【図２８Ｂ】図２８Ｂは、図２７Ｂに引き続き、第３の実施形態による半導体装置の製造方法を示す模式図である。
【図２８Ｃ】図２８Ｃは、図２７Ｃに引き続き、第３の実施形態による半導体装置の製造方法を示す模式図である。
【図２９Ａ】図２９Ａは、図２８Ａに引き続き、第３の実施形態による半導体装置の製造方法を示す模式図である。
【図２９Ｂ】図２９Ｂは、図２８Ｂに引き続き、第３の実施形態による半導体装置の製造方法を示す模式図である。
【図２９Ｃ】図２９Ｃは、図２８Ｃに引き続き、第３の実施形態による半導体装置の製造方法を示す模式図である。
【図３０Ａ】図３０Ａは、図２９Ａに引き続き、第３の実施形態による半導体装置の製造方法を示す模式図である。
【図３０Ｂ】図３０Ｂは、図２９Ｂに引き続き、第３の実施形態による半導体装置の製造方法を示す模式図である。
【図３０Ｃ】図３０Ｃは、図２９Ｃに引き続き、第３の実施形態による半導体装置の製造方法を示す模式図である。
【図３１Ａ】図３１Ａは、図３０Ａに引き続き、第３の実施形態による半導体装置の製造方法を示す模式図である。
【図３１Ｂ】図３１Ｂは、図３０Ｂに引き続き、第３の実施形態による半導体装置の製造方法を示す模式図である。
【図３１Ｃ】図３１Ｃは、図３０Ｃに引き続き、第３の実施形態による半導体装置の製造方法を示す模式図である。
【図３２Ａ】図３２Ａは、図３１Ａに引き続き、第３の実施形態による半導体装置の製造方法を示す模式図である。
【図３２Ｂ】図３２Ｂは、図３１Ｂに引き続き、第３の実施形態による半導体装置の製造方法を示す模式図である。
【図３２Ｃ】図３２Ｃは、図３１Ｃに引き続き、第３の実施形態による半導体装置の製造方法を示す模式図である。
【図３３Ａ】図３３Ａは、図３２Ａに引き続き、第３の実施形態による半導体装置の製造方法を示す模式図である。
【図３３Ｂ】図３３Ｂは、図３２Ｂに引き続き、第３の実施形態による半導体装置の製造方法を示す模式図である。
【図３３Ｃ】図３３Ｃは、図３２Ｃに引き続き、第３の実施形態による半導体装置の製造方法を示す模式図である。
【図３４】図３４は、図３３Ａに引き続き、第３の実施形態による半導体装置の製造方法を示す模式図である。
【図３５】図３５は、図３４に引き続き、第３の実施形態による半導体装置の製造方法を示す模式図である。
【図３６Ａ】図３６Ａは、第３の実施形態による半導体装置のダイオード形成領域のレイアウト構成を示す概略平面図である。
【図３６Ｂ】図３６Ｂは、第３の実施形態による半導体装置のダイオード形成領域のレイアウト構成を示す概略断面図である。
【図３７】図３７は、第３の実施形態による半導体装置のダイオード形成領域のレイアウト構成の他の例を示す概略平面図である。
【図３８】図３８は、第３の実施形態による半導体装置のダイオード形成領域のレイアウト構成の他の例を示す概略平面図である。
【発明を実施するための形態】
【００１１】
以下、ＥＳＤ保護ダイオードを備えた半導体装置の諸実施形態について、図面を参照しながら詳細に説明する。
【００１２】
（第１の実施形態）
以下、第１の実施形態について説明する。図１Ａ〜図１１は、本実施形態による半導体装置の製造方法を示す模式図である。
【００１３】
先ず、図１Ａに示すように、半導体基板として、例えばシリコン基板１１を用意する。以下の各図において、左側がダイオード形成領域、右側がトランジスタ形成領域をそれぞれ示している。
【００１４】
続いて、図１Ｂに示すように、ｐ型ウェル１２を形成する。
詳細には、シリコン基板１１の表面にｐ型不純物をイオン注入し、シリコン基板１１の表層にｐ型ウェル１２を形成する。
【００１５】
続いて、図１Ｃに示すように、ｎ型ウェル１４を形成する。
詳細には、先ず、シリコン基板１１の表面にレジストを塗布し、リソグラフィーによりレジストを加工する。以上により、トランジスタ形成領域において、シリコン基板１１の表面のｎ型ウェル形成領域を露出する開口１３ａを有するレジストマスク１３が形成される。
次に、レジストマスク１３を用いて、開口１３ａから露出するシリコン基板１１の部分にｎ型不純物をイオン注入する。これにより、トランジスタ形成領域には、シリコン基板１１の表層に、ｐ型ウェル１２と隣接するｎ型ウェル１４が形成される。レジストマスク１３は、ウェット処理又はアッシング処理により除去される。
【００１６】
続いて、図２Ａ〜図２Ｃに示すように、シリコン基板１１をフィン状に加工した後、ＳＴＩ素子分離構造１５を形成する。図２Ｃが平面図であり、図２Ａが図２Ｃ中の破線Ｉ−Ｉ（横方向（Ｘ方向））に沿った断面図、図２Ｂが図２Ｃ中の破線ＩＩ−ＩＩ（縦方向（Ｙ方向））に沿った断面図である。
詳細には、先ず、シリコン基板１１のｐ型ウェル１２及びｎ型ウェル１４の部分をリソグラフィー及びドライエッチングにより、ストライプ状に並ぶフィン状に加工する。ｐ型ウェル１２のフィン状部分をフィン１２ａ、ｎ型ウェル１４のフィン状部分をフィン１４ａとする。図２Ｃのダイオード形成領域では、フィン１２ａが図面上側で３本、図面下側で３本の群として配置されているが、その本数は３本に限られない。例えばフィン１２ａの群の本数が、１本や２本であってもよいし、例えば７本のような、３本より大きい数の本数であってもよい。また、ダイオード形成領域と同様に、図２Ｃのトランジスタ領域のフィン１２ａ及び１４ａのそれぞれの本数も３本に限られず任意である。
【００１７】
次に、フィン１２ａ，１４ａ間を埋め込むように、シリコン基板１１上に絶縁膜、例えばシリコン酸化膜をＣＶＤ法等により堆積する。堆積したシリコン酸化膜をエッチバックで平坦化することにより、シリコン基板１１上でフィン１２ａ，１４ａ間を所定厚のシリコン酸化膜で埋め込むＳＴＩ素子分離構造１５が形成される。
【００１８】
続いて、図３Ａ〜図３Ｃに示すように、ダミーゲート絶縁膜１６及びダミーゲート電極１７を形成する。図３Ｃが平面図であり、図３Ａが図３Ｃ中の破線Ｉ−Ｉに沿った断面図、図３Ｂが図３Ｃ中の破線ＩＩ−ＩＩに沿った断面図である。
詳細には、先ず、シリコン基板１１の表面を熱酸化し、熱酸化膜を形成する。
次に、シリコン基板１１の全面にＣＶＤ法等により多結晶シリコン膜を堆積する。リソグラフィー及びドライエッチングにより熱酸化膜及び多結晶シリコン膜をゲート形状に加工する。以上により、フィン１２ａ，１４ａの長手方向に直交するゲート形状に、ダミーゲート絶縁膜１６及びダミーゲート電極１７が形成される。
【００１９】
続いて、図４Ａ〜図４Ｃに示すように、ダイオード形成領域にはｎ型領域１９ａを、トランジスタ形成領域にはｎ型ソース／ドレイン領域１９ｂをそれぞれ形成する。図４Ｃが平面図であり、図４Ａが図４Ｃ中の破線Ｉ−Ｉに沿った断面図、図４Ｂが図４Ｃ中の破線ＩＩ−ＩＩに沿った断面図である。
詳細には、先ず、シリコン基板１１の表面にレジストを塗布し、リソグラフィーによりレジストを加工する。以上により、ダイオード形成領域ではフィン１２ａにおけるｎ型領域の形成部位を露出する開口１８ａを、トランジスタ形成領域ではフィン１２ａにおけるｎ型ソース／ドレイン領域の形成部位を露出する開口１８ａを有するレジストマスク１８が形成される。
次に、レジストマスク１８を用いて、開口１８ａから露出するフィン１２ａの部分にｎ型不純物をイオン注入する。イオン注入は、ｎ型ウェル１４のｎ型不純物濃度よりも高濃度となる条件で行われる。これにより、ダイオード形成領域ではフィン１２ａにｎ型領域１９ａが、トランジスタ形成領域ではフィン１２ａにｎ型ソース／ドレイン領域１９ｂがそれぞれ形成される。レジストマスク１８は、ウェット処理又はアッシング処理により除去される。
【００２０】
なお、ｎ型領域１９ａ及びｎ型ソース／ドレイン領域１９ｂを形成する代わりに、フィン１２ａの一部を除去し、ｎ型半導体層をエピタキシャル成長するようにしても良い。
【００２１】
続いて、図５Ａ〜図５Ｃに示すように、ダイオード形成領域にはｐ型領域２２ａを、トランジスタ形成領域にはｐ型ソース／ドレイン領域２２ｂをそれぞれ形成する。図５Ｃが平面図であり、図５Ａが図５Ｃ中の破線Ｉ−Ｉに沿った断面図、図５Ｂが図５Ｃ中の破線ＩＩ−ＩＩに沿った断面図である。
詳細には、先ず、シリコン基板１１の表面にレジストを塗布し、リソグラフィーによりレジストを加工する。以上により、ダイオード形成領域ではフィン１２ａにおけるｐ型領域の形成部位を露出する開口２１ａを、トランジスタ形成領域ではフィン１４ａにおけるｐ型ソース／ドレイン領域の形成部位を露出する開口２１ａを有するレジストマスク２１が形成される。
次に、レジストマスク２１を用いて、開口２１ａから露出するフィン１２ａ，１４ａの部分にｐ型不純物をイオン注入する。イオン注入は、ｐ型ウェル１２のｐ型不純物濃度よりも高濃度となる条件で行われる。以上により、ダイオード形成領域ではフィン１２ａにｎ型領域２２ａが、トランジスタ形成領域ではフィン１４ａにｐ型ソース／ドレイン領域２２ｂがそれぞれ形成される。レジストマスク２１は、ウェット処理又はアッシング処理により除去される。
【００２２】
なお、ｐ型領域２２ａ及びｐ型ソース／ドレイン領域２２ｂを形成する代わりに、フィン１２ａ，１４ａの一部を除去し、ｐ型半導体層をエピタキシャル成長するようにしても良い。
【００２３】
続いて、図６Ａ〜図６Ｃに示すように、ゲート絶縁膜２４及びゲート電極２５を形成する。図６Ｃが平面図であり、図６Ａが図６Ｃ中の破線Ｉ−Ｉに沿った断面図、図６Ｂが図６Ｃ中の破線ＩＩ−ＩＩに沿った断面図である。図６Ｃでは、層間絶縁膜２３の図示を省略する。
詳細には、先ず、シリコン基板１１の全面を覆う絶縁膜、例えばシリコン酸化膜をＣＶＤ法等により堆積し、層間絶縁膜２３を形成する。化学機械研磨（Chemical Mechanical Polishing：ＣＭＰ）法により、層間絶縁膜２３を、ダミーゲート電極１７の上面が露出するまで平坦化する。その後、例えばウェットエッチングによりダミーゲート絶縁膜１６及びダミーゲート電極１７を選択的に除去する。
次に、ダミーゲート絶縁膜１６及びダミーゲート電極１７を除去したことにより層間絶縁膜２３に形成された開口内に、ゲート絶縁膜２４及びゲート電極２５を形成する。ゲート絶縁膜２４は高誘電率材料を用いて、ゲート電極２５は金属材料を用いて形成される。
【００２４】
続いて、図７Ａ〜図７Ｃに示すように、ローカルインターコネクト２７を形成する。図７Ｃが平面図であり、図７Ａが図７Ｃ中の破線Ｉ−Ｉに沿った断面図、図７Ｂが図７Ｃ中の破線ＩＩ−ＩＩに沿った断面図である。図７Ｃでは、層間絶縁膜２３，２６の図示を省略する。
詳細には、先ず、層間絶縁膜２３上に絶縁膜、例えばシリコン酸化膜をＣＶＤ法等により堆積し、層間絶縁膜２６を形成する。
次に、リソグラフィー及びドライエッチングにより層間絶縁膜２３，２６を加工する。ダイオード形成領域では、層間絶縁膜２３，２６にｎ型領域１９ａ，２２ａの表面の一部を露出する開口が形成される。トランジスタ形成領域では、層間絶縁膜２３，２６にｎ型ソース／ドレイン領域１９ｂ，２２ｂの表面の一部を露出する開口と、層間絶縁膜２６にゲート電極２５の表面の一部を露出する開口とが形成される。
次に、各開口を埋め込むように、層間絶縁膜２６上に金属材料、例えばチタン又は窒化チタン２７ａを下地としてタングステン２７ｂを堆積する。ＣＭＰ法により、堆積されたチタン又は窒化チタン２７ａ及びタングステン２７ｂを層間絶縁膜２６の上面が露出するまで平坦化する。以上により、ダイオード形成領域では、ｎ型領域１９ａ又は２２ａと接続されたローカルインターコネクト２７が形成される。トランジスタ形成領域では、ｎ型ソース／ドレイン領域１９ｂ又は２２ｂ、ゲート電極２５と接続されたローカルインターコネクト２７がそれぞれ形成される。
【００２５】
続いて、図８、図９Ａ〜図９Ｃに示すように、第１配線層１０ａを形成する。図９Ａがダイオード形成領域の平面図であり、図８がトランジスタ形成領域の平面図である。図９Ｂが図９Ａ中の破線Ｉ−Ｉに沿った断面図、図９Ｃが図９Ａ中の破線ＩＩ−ＩＩに沿った断面図である。図９Ａでは、層間絶縁膜２３，２６，２８等の図示を省略する。
本実施形態では、ダイオード形成領域では、いわゆるデュアルダマシン法を用いて第１配線層１０ａを形成する。詳細には、先ず、例えばシリコン酸化膜の層間絶縁膜２８をリソグラフィー及びドライエッチングにより加工し、層間絶縁膜２８に配線溝と、ビア孔及び配線溝が一体となった複合溝とを形成する。
【００２６】
次に、配線溝及び複合溝を埋め込むように、層間絶縁膜２８上に金属材料、例えば窒化タンタルを下地とする銅を堆積する。形成される窒化タンタル及び銅は、配線溝については、窒化タンタル３２ａ（又は窒化タンタル３３ａ）、銅３２ｂ（又は銅３３ｂ）とする。複合溝については、一体形成された窒化タンタル３２ａ及び窒化タンタル２９ａ（又は窒化タンタル３３ａ及び窒化タンタル２９ａ）、一体形成された銅３２ｂ及び銅２９ｂ（又は銅３３ｂ及び銅２９ｂ）とする。ＣＭＰ法により、堆積された窒化タンタル及び銅を層間絶縁膜２８の上面が露出するまで平坦化する。以上により、層間絶縁膜２８内に配線３２（又は配線３３）と、配線３２とビア２９が一体形成された配線構造（又は配線３３とビア２９が一体形成された配線構造）を備えた第１配線層１０ａが形成される。
トランジスタ形成領域では、図８のように、層間絶縁膜２８内にビア２９と同時に配線２９Ａが形成され、層間絶縁膜２８の表面に配線２９Ａの表面が露出する。
【００２７】
図９Ａのように、配線３２及び上記の配線構造は、縦方向に並ぶ複数のゲート電極２５の上方で延在する部分と、両側にｎ型領域１９ａが配されたローカルインターコネクト２７上のコンタクトプラグ２９と接続された部分と、上記の双方の部分を接続する部分とが一体形成されて構成されている。配線３３及び上記の配線構造は、縦方向に並ぶ複数のゲート電極２５の上方で延在する部分と、両側にｐ型領域２２ａが配されたローカルインターコネクト２７上のコンタクトプラグ２９と接続された部分と、上記の双方の部分を接続する部分とが一体形成されて構成されている。
【００２８】
本実施形態では、図９Ａのようなレイアウトに替わって、例えば図１０Ａのようなレイアウトに構成しても良い。この場合にも、上記と同様に、デュアルダマシン法が用いられる。図１０Ａでは、横方向の一行分のゲート電極２５及びローカルインターコネクト２７が一行置きに半ピッチずれたレイアウトとされている。この場合、縦方向に沿って、ｎ型領域１９ａの一部とｐ型領域２２ａの一部とが交互に配置されている。このようなレイアウトに構成することにより、配線３４，３５をそれぞれ一方向（ここでは縦方向）のみに延在する形状に形成することができる。具体的には、配線３４，３５は、縦方向に交互に並ぶ複数のゲート電極２５の上方及びローカルインターコネクト２７と接続されて延在している。この構成では、配線のパターニング時の露光が容易となる（ダブルパターニングを適用し易い。）。
【００２９】
図１０Ａでは、ダイオード上の縦方向の配線３４，３５それぞれを接続する横方向の配線３４，３５が図示されているが、例えば縦方向の配線３４，３５を多層配線構造の１層目、横方向の配線３４，３５を２層目に配置しても良い。１層目の配線３４，３５と２層目の配線３４，３５は、それぞれビアにより接続しても良い。このように配線を形成することにより、例えば横方向に延在する配線を持つ配線層と、縦方向に延在する配線を持つ配線層とを例えば交互に積層する多層配線構造とすることが容易となる。そのため、各配線層で配線のパターニング時にダブルパターニングを適用し易いものとなる。
【００３０】
また、図１０Ｂのようなレイアウトに構成することも考えられる。この場合、ビア２９をｐ型、ｎ型の導電型ごとに縦方向（Ｙ方向）へシフトして配置し、横方向に延在する配線３４，３５で導電型ごとのビア２９を接続し、配線３４，３５を縦方向に延在させる。この構成でも、配線のパターニング時の露光が容易となる（ダブルパターニングを適用し易い。）。この場合、配線３４，３５の横方向の延在部分と縦方向の延在部分とを異なる層として形成しても良い。
【００３１】
しかる後、図１１Ａに示すように、複数の配線層が積層形成され、最上層に接続パッド３６が形成される。
詳細には、第１配線層１０ａ上に複数層、例えば４層（第２配線層１０ｂ、第３配線層１０ｃ、第４配線層１０ｄ、第５配線層１０ｅ）が積層されて多層配線構造とされる。最上層には、多層配線構造と接続された、アルミニウム等を材料とする接続パッド３６が形成される。ここで、接続パッド３６は、図１１Ｂに示すように、ダイオード形成領域及びトランジスタ形成領域の上方に、平面視でダイオード形成領域及びトランジスタ形成領域を内包するように配されている。図１１Ｂでは、半導体チップの外周部分を３７で示している。なお、配線層の数は４層に限られず、それ以上、例えば１０層以上あっても良い。また、ダイオード形成領域の第1のダイオードＤａ及び第２のダイオードＤｂを、上方の接続パッド３６と電気的に接続させ、図１３の回路構成図のようにしても良い。
以上により、本実施形態による半導体装置が形成される。
【００３２】
本実施形態では、ダイオード形成領域には、図９Ａのように、ＥＳＤ保護ダイオードとして、第１のダイオードＤＡ及び第２のダイオードＤＢが形成され、両者が並列に接続されている。トランジスタ形成領域には、ＰＭＯＳトランジスタ及びＮＭＯＳトランジスタが形成されている。
【００３３】
第１のダイオードＤＡは、ゲート電極２５を有し、ゲート電極２５の近傍におけるフィン１２ａに電流経路が形成されるゲート型ダイオードである。第２のダイオードＤＢは、ＳＴＩ素子分離構造１５を有し、ＳＴＩ素子分離構造１５の近傍におけるフィン１２ａに電流経路が形成されるＳＴＩ型ダイオードである。
【００３４】
図１２は、本実施形態における半導体装置のダイオード形成領域のレイアウト構成を示す概略平面図である。
ダイオード形成領域では、複数のゲート電極２５が行列状に配列しており、横方向及び縦方向の各々について、ｐ型領域２２ａ及びｎ型領域１９ａが交互に、言わば市松模様状に配置されている。図１２では便宜上、ゲート電極２５及びｐ型領域２２ａを有する領域をｐ型区域１、ゲート電極２５及びｎ型領域１９ａを有する領域をｎ型区域２と記す。横方向及び縦方向について区域１，２が交互に配置されるため、ｐ型とｎ型のイオン注入の境界部位が多くなるが、当該境界部位は全てＳＴＩ素子分離構造１５に位置しており、製造時のマスクずれの許容範囲が大きい。
【００３５】
第１のダイオードＤＡと第２のダイオードＤＢとでは、ｐ型領域２２ａ及びｎ型領域１９ａを共有している。第１のダイオードＤＡは、横方向に配列しており、ゲート電極２５とその両側のｐ型領域２２ａ及びｎ型領域１９ａとを有して構成される。第２のダイオードＤＢは、縦方向に配列しており、ｐ型領域２２ａ及びｎ型領域１９ａと、これらの間のＳＴＩ素子分離構造１５とを有して構成される。
【００３６】
本実施形態による半導体装置の回路構成を図１３に示す。図１３では、横方向に並ぶ複数の第１のダイオードＤＡを代表してダイオードＡｎ（ｎ＝１，２，・・・）と記す。縦方向に並ぶ複数の第２のダイオードＤＢを代表してダイオードＢｎ（ｎ＝１，２，・・・）と記す。本実施形態では、ダイオードＡｎ，Ｂｎが並列に接続されている。そのため、Ｉ／Ｏ端子からサージ電流が流れた場合、サージ電流は、ＣＭＯＳトランジスタ（ｐ型ＭＯＳトランジスタ及びｎ型ＭＯＳトランジスタ）を通ることが抑制され、２種類の電流経路Ｐ１，Ｐ２を通ることになる。電流経路Ｐ１は、ダイオードＡｎ、パワーレールクランプ、ＶＳＳ端子を通る経路である。電流経路Ｐ２は、ダイオードＢｎ、パワーレールクランプ、ＶＳＳ端子を通る経路である。この構成により、従来技術のように、ＥＳＤ保護ダイオードがゲート型ダイオードのみ又はＳＴＩ型ダイオードのみの場合と比較して電流経路が増加し、ＥＳＤ保護ダイオードの低抵抗化が実現する。また、本実施形態のように、ｐ型区域１及びｎ型区域２を交互に配置することにより、従来技術の場合と比較して、ＥＳＤ保護ダイオードの占有面積を低減させることができる。
【００３７】
以上説明したように、本実施形態によれば、低抵抗化及び占有面積の低減を図るも、大きなサージ電流に十分に対処することができるＥＳＤ保護ダイオードを備えた信頼性の高い半導体装置が実現する。
【００３８】
（第２の実施形態）
以下、第２の実施形態について説明する。本実施形態では、いわゆる縦型トランジスタ構造を適用したＥＳＤ保護ダイオードを備えた半導体装置を開示する。図１４Ａ〜図２２は、本実施形態による半導体装置の製造方法を示す模式図である。
【００３９】
先ず、図１４Ａに示すように、半導体基板として、例えばシリコン基板４１を用意する。以下の各図において、左側がダイオード形成領域、右側がトランジスタ形成領域をそれぞれ示している。
【００４０】
続いて、図１４Ｂに示すように、ｐ型ウェル４２を形成する。
詳細には、シリコン基板４１の表面にｐ型不純物をイオン注入し、シリコン基板４１の表層にｐ型ウェル４２を形成する。
【００４１】
続いて、図１５Ａに示すように、ｎ型ウェル４４を形成する。
詳細には、先ず、シリコン基板４１の表面にレジストを塗布し、リソグラフィーによりレジストを加工する。以上により、トランジスタ形成領域において、シリコン基板４１の表面のｎ型ウェル形成領域を露出する開口４３ａを有するレジストマスク４３が形成される。
次に、レジストマスク４３を用いて、開口４３ａから露出するシリコン基板４１の部分にｎ型不純物をイオン注入する。これにより、トランジスタ形成領域には、シリコン基板４１の表層に、ｐ型ウェル４２と隣接するｎ型ウェル４４が形成される。レジストマスク４３は、ウェット処理又はアッシング処理により除去される。
【００４２】
続いて、図１５Ｂに示すように、ＳＴＩ素子分離構造４５を形成する。
詳細には、シリコン基板４１の素子分離領域をリソグラフィー及びドライエッチングにより加工し、素子分離領域に溝を形成する。溝内を埋め込むように、シリコン基板４１上に絶縁膜、例えばシリコン酸化膜をＣＶＤ法等により堆積する。堆積したシリコン酸化膜をエッチバックで平坦化することにより、シリコン基板４１の表層に、素子分離領域の溝内をシリコン酸化膜で埋め込むＳＴＩ素子分離構造４５が形成される。
【００４３】
続いて、図１６Ａに示すように、シリコン基板４１を柱状に加工する。
詳細には、シリコン基板４１上に例えばシリコン窒化膜からなるハードマスク４６を形成し、このハードマスク４６を用いて、シリコン基板４１のｐ型ウェル４２及びｎ型ウェル４４の部分をドライエッチングする。これにより、シリコン基板４１を柱状に加工する。ｐ型ウェル４２の柱状部分を柱状突起４２ａ、ｎ型ウェル４４の柱状部分を柱状突起４４ａとする。
【００４４】
続いて、図１６Ｂに示すように、ダイオード形成領域にはｐ型領域４８ａを、トランジスタ形成領域にはｐ型ソース／ドレイン領域４８ｂをそれぞれ形成する。
詳細には、先ず、シリコン基板４１の表面にレジストを塗布し、リソグラフィーによりレジストを加工する。以上により、ダイオード形成領域では柱状突起４２ａの周辺におけるｐ型領域の形成部位を露出する開口４７ａを、トランジスタ形成領域では柱状突起４４ａの周辺におけるｐ型ソース／ドレイン領域の形成部位を露出する開口４７ａを有するレジストマスク４７が形成される。
次に、レジストマスク４７を用いて、開口４７ａから露出する柱状突起４２ａの周辺部分にｐ型不純物をイオン注入する。イオン注入は、ｐ型ウェル４２のｐ型不純物濃度よりも高濃度となる条件で行われる。これにより、ダイオード形成領域では柱状突起４２ａの周辺にｐ型領域４８ａが、トランジスタ形成領域では柱状突起４４ａの周辺にｐ型ソース／ドレイン領域４８ｂがそれぞれ形成される。レジストマスク４７は、ウェット処理又はアッシング処理により除去される。
【００４５】
続いて、図１７Ａに示すように、ダイオード形成領域にはｎ型領域５１ａを、トランジスタ形成領域にはｎ型ソース／ドレイン領域５１ｂをそれぞれ形成する。
詳細には、先ず、シリコン基板４１の表面にレジストを塗布し、リソグラフィーによりレジストを加工する。以上により、ダイオード形成領域では柱状突起４２ａの周辺におけるｎ型領域の形成部位を露出する開口４９ａを、トランジスタ形成領域では柱状突起４２ａの周辺におけるｎ型ソース／ドレイン領域の形成部位を露出する開口４９ａを有するレジストマスク４９が形成される。
次に、レジストマスク４９を用いて、開口４９ａから露出する柱状突起４２ａの周辺部分にｎ型不純物をイオン注入する。イオン注入は、ｎ型ウェル４４のｎ型不純物濃度よりも高濃度となる条件で行われる。これにより、ダイオード形成領域では柱状突起４２ａの周辺にｎ型領域５１ａが、トランジスタ形成領域では柱状突起４２ａの周辺にｎ型ソース／ドレイン領域５１ｂがそれぞれ形成される。レジストマスク４９は、ウェット処理又はアッシング処理により除去される。
【００４６】
続いて、図１７Ｂに示すように、ゲート絶縁膜５２を形成する。
詳細には、シリコン基板４１の表面を熱酸化する。このとき、ダイオード形成領域では、柱状突起４２ａの側面からｐ型領域４８ａの表面又はｎ型領域５１ａの表面に架けてゲート絶縁膜５２が形成される。トランジスタ形成領域では、柱状突起４４ａの側面からｐ型ソース／ドレイン領域４８ｂの表面に架けて、及び柱状突起４２ａの側面からｎ型ソース／ドレイン領域５１ｂの表面に架けて、それぞれゲート絶縁膜５２が形成される。
【００４７】
続いて、図１８Ａに示すように、ゲート電極５３を形成する。
詳細には、シリコン基板４１の全面に、ＣＶＤ法により例えば多結晶シリコン膜を堆積し、その全面をエッチバックする。多結晶シリコン膜は、ゲート絶縁膜５２を介した柱状突起４２ａ，４４ａの側面のみに残存し、ゲート電極５３が形成される。このとき、トランジスタ形成領域では、柱状突起４２ａ，４４ａの側面とＳＴＩ素子分離構造４５との間を埋め込むように、ゲート電極５３よりも厚い多結晶シリコン膜５３ａを残存させる。
【００４８】
続いて、図１８Ｂに示すように、層間絶縁膜５４を形成する。
詳細には、シリコン基板４１の全面に絶縁膜、例えばシリコン酸化膜をＣＶＤ法等により堆積する。ＣＭＰ法により、このシリコン酸化膜をハードマスク４６の上面が露出するまで平坦化する。以上により、表面からハードマスク４６の上面が露出する層間絶縁膜５４が形成される。
【００４９】
続いて、図１９Ａに示すように、Ｓｉ層５５を形成する。
詳細には、先ず、例えばウェットエッチングによりハードマスク４６を選択的に除去する。その後、層間絶縁膜５４の表面下で露出する柱状突起４２ａ，４４ａの上面から半導体層、ここではＳｉ層５５をエピタキシャル成長する。
【００５０】
続いて、図１９Ｂに示すように、ダイオード形成領域にはｐ型領域５７ａを、トランジスタ形成領域にはｐ型ソース／ドレイン領域５７ｂをそれぞれ形成する。
詳細には、先ず、層間絶縁膜５４の表面にレジストを塗布し、リソグラフィーによりレジストを加工する。以上により、ダイオード形成領域では柱状突起４２ａ上のＳｉ層５５の上面を露出する開口５６ａを、トランジスタ形成領域では柱状突起４４ａ上のＳｉ層５５の上面を露出する開口５６ａを有するレジストマスク５６が形成される。
次に、レジストマスク５６を用いて、開口５６ａから露出する柱状突起４２ａ，４４ａの上面部分にｐ型不純物をイオン注入する。以上により、ダイオード形成領域ではＳｉ層５５にｐ型領域５７ａが、トランジスタ形成領域ではＳｉ層５５にｐ型ソース／ドレイン領域５７ｂがそれぞれ形成される。レジストマスク５６は、ウェット処理又はアッシング処理により除去される。
【００５１】
続いて、図２０Ａに示すように、ダイオード形成領域にはｎ型領域５９ａを、トランジスタ形成領域にはｎ型ソース／ドレイン領域５９ｂをそれぞれ形成する。
詳細には、先ず、層間絶縁膜５４の表面にレジストを塗布し、リソグラフィーによりレジストを加工する。以上により、ダイオード形成領域及びトランジスタ形成領域の各々において、柱状突起４２ａ上のＳｉ層５５の上面を露出する開口５８ａを有するレジストマスク５８が形成される。
次に、レジストマスク５８を用いて、開口５８ａから露出する柱状突起４２ａの上面部分にｎ型不純物をイオン注入する。以上により、ダイオード形成領域ではＳｉ層５５にｎ型領域５９ａが、トランジスタ形成領域ではＳｉ層５５にｎ型ソース／ドレイン領域５９ｂがそれぞれ形成される。レジストマスク５８は、ウェット処理又はアッシング処理により除去される。
【００５２】
続いて、図２０Ｂに示すように、コンタクトプラグ６２ａ〜６２ｃを形成する。
詳細には、先ず、層間絶縁膜５４上に絶縁膜、例えばシリコン酸化膜をＣＶＤ法等により堆積し、層間絶縁膜６１を形成する。
次に、リソグラフィー及びドライエッチングにより、ゲート絶縁膜５２及び層間絶縁膜５４，６１を加工する。これにより、ダイオード形成領域では、層間絶縁膜６１にｐ型領域５７ａ及びｎ型領域５９ａの表面の一部を露出する開口と、ゲート絶縁膜５２及び層間絶縁膜５４，６１にｐ型領域４８ａ及びｎ型領域５１ａの表面の一部を露出する開口とが形成される。トランジスタ形成領域では、層間絶縁膜６１にｐ型ソース／ドレイン領域５７ｂ及びｎ型ソース／ドレイン領域５９ｂの表面の一部を露出する開口と、ゲート絶縁膜５２及び層間絶縁膜５４，６１にｐ型ソース／ドレイン領域４８ｂ及びｎ型ソース／ドレイン領域５１ｂの表面の一部を露出する開口と、層間絶縁膜５４，６１に多結晶シリコン膜５３ａの表面の一部を露出する開口とが形成される。
次に、各開口を埋め込むように、層間絶縁膜６１上に金属材料、例えばチタン又は窒化チタンを下地とするタングステンを堆積する。ＣＭＰ法により、堆積されたチタン又は窒化チタン及びタングステンを層間絶縁膜６１の上面が露出するまで平坦化する。以上により、ダイオード形成領域では、ｐ型領域５７ａ及びｎ型領域５９ａとそれぞれ接続されたコンタクトプラグ６２ａと、ｐ型領域４８ａ及びｎ型領域５１ａとそれぞれ接続されたコンタクトプラグ６２ｂとが形成される。トランジスタ形成領域では、ｐ型ソース／ドレイ領域５７ｂ及びｎ型ソース／ドレイン領域５９ｂとそれぞれ接続されたコンタクトプラグ６２ａと、ｐ型ソース／ドレイン領域４８ｂ及びｎ型ソース／ドレイン領域５１ｂとそれぞれ接続されたコンタクトプラグ６２ｂと、多結晶シリコン膜５３ａと接続されたコンタクトプラグ６２ｃとが形成される。図２１は、本実施形態による半導体装置のダイオード形成領域のレイアウト構成を示す概略平面図である。図２１では、層間絶縁膜５４，６１及びコンタクトプラグ６２ａ〜６２ｃの図示を省略する。
【００５３】
しかる後、第１の実施形態と同様に、多層配線構造及び接続パッドを形成し、本実施形態による半導体装置とされる。接続パッドは、ダイオード形成領域及びトランジスタ形成領域の上方に、平面視でダイオード形成領域及びトランジスタ形成領域を内包するように配される。
【００５４】
本実施形態においても、第１の実施形態と同様に、多層配線構造の第１配線層を図２２のように形成しても良い。この場合、横方向の一行分のｐ型領域５７ａ及びｎ型領域５９ａが一行置きに半ピッチずれたレイアウトとされている。このようなレイアウトに構成することにより、第１配線層の配線６３，６４をそれぞれ一方向（ここでは縦方向）のみに延在する形状に形成することができる。具体的には、配線６３，６４は、縦方向に交互に並ぶ複数（図示の例では２つ）のｐ型領域５７ａ及び複数（図示の例では２つ）のコンタクトプラグ６５と接続されて、又は縦方向に交互に並ぶ複数（図示の例では２つ）のｎ型領域５９ａ及び複数（図示の例では２つ）のコンタクトプラグ６５と接続されて延在している。この構成では、配線のパターニング時の露光が容易となる（ダブルパターニングを適用し易い。）。
【００５５】
本実施形態では、ダイオード形成領域には、図２０Ｂ及び図２１のように、ＥＳＤ保護ダイオードとして、第１のダイオードＤＡ及び第２のダイオードＤＢが形成され、両者が並列に接続されている。トランジスタ形成領域には、図２０Ｂのように、ＰＭＯＳトランジスタ及びＮＭＯＳトランジスタが形成されている。
【００５６】
第１のダイオードＤAは、ゲート電極５３を有し、ゲート電極５３の近傍における柱状突起４２ａに電流経路が形成されるゲート型ダイオードである。第２のダイオードＤBは、ＳＴＩ素子分離構造４５を有し、ＳＴＩ素子分離構造４５の近傍におけるｐ型ウェル４２に電流経路が形成されるＳＴＩ型ダイオードである。
【００５７】
図２１のように、ダイオード形成領域では、横方向及び縦方向の各々について、ｐ型領域４８ａ及びｎ型領域５１ａが交互に、言わば市松模様状に配置されている。１つのｐ型領域４８ａでは、上面にｎ型領域５９ａが、側面にゲート絶縁膜５２を介したゲート電極５３が形成された柱状突起４２ａが所定数、例えば４本形成されている。１つのｎ型領域５１ａでは、上面にｐ型領域５７ａが、側面にゲート絶縁膜５２を介したゲート電極５３が形成された柱状突起４２ａが所定数、例えば４本形成されている。
【００５８】
第１のダイオードＤＡと第２のダイオードＤＢとでは、ｐ型領域４８ａ又はｎ型領域５１ａを共有している。第１のダイオードＤＡは、横方向及び縦方向に配列しており、ゲート電極５３と柱状突起４２ａの周囲のｐ型領域４８ａ（又はｎ型領域５１ａ）及び上面のｎ型領域５９ａ（又はｐ型領域５７ａ）を有して構成される。第２のダイオードＤＢは、横方向及び縦方向に配列しており、ｐ型領域４８ａ及びｎ型領域５１ａと、これらの間のＳＴＩ素子分離構造４５を有して構成される。
【００５９】
本実施形態の半導体装置では、ダイオード形成領域において、図２１のように、横方向及び縦方向の双方について、ゲート型ダイオードである複数の第１のダイオードＤＡ及びＳＴＩ型ダイオードである複数の第２のダイオードＤＢが配設されている。第１のダイオードＤＡ及び第２のダイオードＤＢは並列に接続されている。この構成により、サージ電流が生じた場合には、第１の実施形態の図１３と同様に、２種類の電流経路が形成される。そのため、従来技術のように、ＥＳＤ保護ダイオードがゲート型ダイオードのみ又はＳＴＩ型ダイオードのみの場合と比較して電流経路が増加し、ＥＳＤ保護ダイオードの低抵抗化が実現する。また、本実施形態のように、ｐ型領域４８ａ及びｎ型領域５１ａを交互に配置することにより、従来技術の場合と比較して、ＥＳＤ保護ダイオードの占有面積を低減させることができる。
【００６０】
以上説明したように、本実施形態によれば、低抵抗化及び占有面積の低減を図るも、大きなサージ電流に十分に対処することができるＥＳＤ保護ダイオードを備えた信頼性の高い半導体装置が実現する。
【００６１】
（第３の実施形態）
以下、第３の実施形態について説明する。本実施形態では、いわゆるナノワイヤ構造を適用したＥＳＤ保護ダイオードを備えた半導体装置を開示する。図２３Ａ〜図３８は、本実施形態による半導体装置の製造方法を示す模式図である。
【００６２】
先ず、図２３Ａに示すように、半導体基板として、例えばシリコン基板７１を用意する。以下の各図において、左側がダイオード形成領域、右側がトランジスタ形成領域をそれぞれ示している。
【００６３】
続いて、図２３Ｂに示すように、ｐ型ウェル７２を形成する。
詳細には、シリコン基板７１の表面にｐ型不純物をイオン注入し、シリコン基板７１の表層にｐ型ウェル７２を形成する。
【００６４】
続いて、図２３Ｃに示すように、ｎ型ウェル７４を形成する。
詳細には、先ず、シリコン基板７１の表面にレジストを塗布し、リソグラフィーによりレジストを加工する。以上により、トランジスタ形成領域において、シリコン基板７１の表面のｎ型ウェル形成領域を露出する開口７３ａを有するレジストマスク７３が形成される。
次に、レジストマスク７３を用いて、開口７３ａから露出するシリコン基板７１の部分にｎ型不純物をイオン注入する。これにより、トランジスタ形成領域には、シリコン基板７１の表層に、ｐ型ウェル７２と隣接するｎ型ウェル７４が形成される。レジストマスク７３は、ウェット処理又はアッシング処理により除去される。
【００６５】
続いて、図２４Ａに示すように、ＳｉＧｅ層７５及びＳｉ層７６を交互に積層する。
詳細には、シリコン基板７１上に、２種の半導体層、ここではＳｉＧｅ層７５及びＳｉ層７６を交互に複数層、例えば２層ずつ積層する。なお、積層する層数は２層ずつに限られない。例えばＳｉＧｅ層７５とＳｉ層７６とを１層ずつ積層しても良いし、２層よりも多い層数ずつ積層しても良い。また、Ｓｉ層７６、ＳｉＧｅ層７５の順に積層しても良い。
【００６６】
続いて、図２４Ｂ〜図２４Ｄに示すように、シリコン基板７１をフィン状に加工した後、ＳＴＩ素子分離構造７７を形成する。図２４Ｄが平面図であり、図４Ｂが図２４Ｄ中の破線Ｉ−Ｉに沿った断面図、図２４Ｃが図２４Ｄ中の破線ＩＩ−ＩＩに沿った断面図である。
詳細には、先ず、シリコン基板７１のｐ型ウェル１２及びｎ型ウェル１４の一部と、ＳｉＧｅ層７５及びＳｉ層７６の積層構造とをリソグラフィー及びドライエッチングにより、横方向及び縦方向に並ぶフィン状に加工する。
次に、積層構造間を埋め込むように、シリコン基板７１上に絶縁膜、例えばシリコン酸化膜をＣＶＤ法等により堆積する。堆積したシリコン酸化膜をエッチバックで平坦化することにより、シリコン基板７１上で積層構造間を所定厚のシリコン酸化膜で埋め込むＳＴＩ素子分離構造７７が形成される。
【００６７】
続いて、図２５Ａ〜図２５Ｃに示すように、ＳｉＧｅ層７５及びＳｉ層７６の積層構造にｐ型不純物、ｎ型不純物をイオン注入する。図２５Ｃが平面図であり、図２５Ａが図２５Ｃ中の破線Ｉ−Ｉに沿った断面図、図２５Ｂが図２５Ｃ中の破線ＩＩ−ＩＩに沿った断面図である。
詳細には、所定のレジストマスクを形成し、ダイオード形成領域では、ｐ型ウェル７２上の積層構造にｐ型不純物をイオン注入する。トランジスタ形成領域では、ｐ型ウェル７２上の積層構造にｐ型不純物を、ｎ型ウェル７４上の積層構造にｎ型不純物をそれぞれイオン注入する。レジストマスクは、ウェット処理又はアッシング処理により除去される。
【００６８】
続いて、図２６Ａ〜図２６Ｃに示すように、犠牲ゲート電極７８及びその側面にサイドウォール７９を形成する。図２６Ｃが平面図であり、図２６Ａが図２６Ｃ中の破線Ｉ−Ｉに沿った断面図、図２６Ｂが図２６Ｃ中の破線ＩＩ−ＩＩに沿った断面図である。
詳細には、先ずＣＶＤ法等により、シリコン基板７１の全面に、積層構造が埋め込まれる厚みに多結晶シリコン膜を堆積する。多結晶シリコン膜をリソグラフィー及びドライエッチングにより加工し、縦方向に並ぶ２本の積層構造に跨る形状に多結晶シリコン膜を残す。以上により、犠牲ゲート電極７８が形成される。
次に、ＣＶＤ法等により、シリコン基板７１の全面に絶縁膜、例えばシリコン酸化膜を堆積し、シリコン酸化膜の全面をエッチバックする。シリコン酸化膜は、犠牲ゲート電極７８の側面のみに残存し、サイドウォール７９が形成される。
【００６９】
なお、犠牲ゲート電極７８を形成する前に、ＳｉＧｅ層７５及びＳｉ層７６の積層構造の表面にシリコン酸化膜等の絶縁膜を形成するようにしても良い。この絶縁膜を形成することにより、後述する犠牲ゲート電極７８を除去する工程で積層構造まで除去されることが抑制される。
【００７０】
続いて、図２７Ａ〜図２７Ｃに示すように、ダイオード形成領域にはｎ型領域８２ａを、トランジスタ形成領域にはｎ型ソース／ドレイン領域８２ｂをそれぞれ形成する。図２７Ｃが平面図であり、図２７Ａが図２７Ｃ中の破線Ｉ−Ｉに沿った断面図、図２７Ｂが図２７Ｃ中の破線ＩＩ−ＩＩに沿った断面図である。
詳細には、先ず、シリコン基板７１の表面にレジストを塗布し、リソグラフィーによりレジストを加工する。以上により、ダイオード形成領域では積層構造におけるｎ型領域の形成部位を露出する開口８１ａを、トランジスタ形成領域では積層構造におけるｎ型ソース／ドレイン領域の形成部位を露出する開口８１ａを有するレジストマスク８１が形成される。
次に、レジストマスク８１を用いて、開口８１ａから露出する積層構造の部分にｎ型不純物をイオン注入する。イオン注入は、ｎ型ウェル７４及び積層構造のｎ型不純物濃度よりも高濃度となる条件で行われる。以上により、ダイオード形成領域では積層構造にｎ型領域８２ａが、トランジスタ形成領域では積層構造にｎ型ソース／ドレイン領域８２ｂがそれぞれ形成される。レジストマスク８２は、ウェット処理又はアッシング処理により除去される。
【００７１】
続いて、図２８Ａ〜図２８Ｃに示すように、ダイオード形成領域にはｐ型領域８４ａを、トランジスタ形成領域にはｐ型ソース／ドレイン領域８４ｂをそれぞれ形成する。図２８Ｃが平面図であり、図２８Ａが図２８Ｃ中の破線Ｉ−Ｉに沿った断面図、図２８Ｂが図２８Ｃ中の破線ＩＩ−ＩＩに沿った断面図である。
詳細には、先ず、シリコン基板７１の表面にレジストを塗布し、リソグラフィーによりレジストを加工する。以上により、ダイオード形成領域では積層構造におけるｐ型領域の形成部位を露出する開口８３ａを、トランジスタ形成領域では積層構造におけるｐ型ソース／ドレイン領域の形成部位を露出する開口８３ａを有するレジストマスク８３が形成される。
次に、レジストマスク８３を用いて、開口８３ａから露出する積層構造の部分にｐ型不純物をイオン注入する。イオン注入は、ｐ型ウェル７２及び積層構造のｐ型不純物濃度よりも高濃度となる条件で行われる。以上により、ダイオード形成領域では積層構造にｐ型領域８４ａが、トランジスタ形成領域では積層構造にｐ型ソース／ドレイン領域８４ｂがそれぞれ形成される。レジストマスク８３は、ウェット処理又はアッシング処理により除去される。
【００７２】
続いて、図２９Ａ〜図２９Ｃに示すように、層間絶縁膜８５を形成する。図２９Ｃが平面図であり、図２９Ａが図２９Ｃ中の破線Ｉ−Ｉに沿った断面図、図２９Ｂが図２９Ｃ中の破線ＩＩ−ＩＩに沿った断面図である。
詳細には、シリコン基板７１の全面に絶縁膜、例えばシリコン酸化膜をＣＶＤ法等により堆積する。ＣＭＰ法により、このシリコン酸化膜を犠牲ゲート電極７８の上面が露出するまで平坦化する。以上により、表面から犠牲ゲート電極７８の上面が露出する層間絶縁膜８５が形成される。
【００７３】
続いて、図３０Ａ〜図３０Ｃに示すように、犠牲ゲート電極７８を除去する。図３０Ｃが平面図であり、図３０Ａが図３０Ｃ中の破線Ｉ−Ｉに沿った断面図、図３０Ｂが図３０Ｃ中の破線ＩＩ−ＩＩに沿った断面図である。
詳細には、例えばウェットエッチングにより、犠牲ゲート電極７８を選択的に除去する。このとき、犠牲ゲート電極７８が形成されていた部分に空隙８６が形成され、空隙８６からＳｉＧｅ層７５及びＳｉ層７６の積層構造が露出する。
【００７４】
続いて、図３１Ａ〜図３１Ｃに示すように、積層構造のＳｉＧｅ層７５又はＳｉ層７６を除去する。図３１Ｃが平面図であり、図３１Ａが図３１Ｃ中の破線Ｉ−Ｉに沿った断面図、図３１Ｂが図３１Ｃ中の破線ＩＩ−ＩＩに沿った断面図である。
詳細には、例えばウェットエッチングにより、積層構造のＳｉＧｅ層７５又はＳｉ層７６、例えばＳｉＧｅ層７５を選択的に除去する。このとき、Ｓｉ層７６間には空隙が形成され、空隙８６と連通する。連通した空隙８７を図示する。なお、図２６Ａ〜図２６Ｃの工程において、犠牲ゲート電極７８を形成する前に、ＳｉＧｅ層７５及びＳｉ層７６の積層構造の表面にシリコン酸化膜等の絶縁膜を形成した場合には、ＳｉＧｅ層７５の除去工程の前に当該絶縁膜を除去する。
【００７５】
続いて、図３２Ａ〜図３２Ｃに示すように、ゲート絶縁膜８８を形成する。図３２Ｃが平面図であり、図３２Ａが図３２Ｃ中の破線Ｉ−Ｉに沿った断面図、図３２Ｂが図３２Ｃ中の破線ＩＩ−ＩＩに沿った断面図である。
詳細には、空隙８７内で露出するＳｉ層７６の表面を熱酸化する。これにより、Ｓｉ層７６の表面にゲート絶縁膜８８が形成される。なお、熱酸化でゲート絶縁膜８８を形成する代わりに、ゲート絶縁膜として高誘電体膜を形成するようにしても良い。
【００７６】
続いて、図３３Ａ〜図３３Ｃに示すように、ゲート電極８９を形成する。図３３Ｃが平面図であり、図３３Ａが図３３Ｃ中の破線Ｉ−Ｉに沿った断面図、図３３Ｂが図３３Ｃ中の破線ＩＩ−ＩＩに沿った断面図である。
詳細には、空隙８７を埋め込むように、層間絶縁膜８５上に電極材料として例えば多結晶シリコン膜を堆積する。ＣＭＰ法により、多結晶シリコン膜を、層間絶縁膜８５の表面が露出するまで平坦化する。以上により、空隙８７を充填してＳｉ層７６とゲート絶縁膜８８を介して対向するゲート電極８９が形成される。なお、多結晶シリコン膜でゲート電極８９を形成する代わりに、ゲート電極の材料として窒化チタンや窒化タンタル等を形成するようにしても良い。
【００７７】
続いて、図３４に示すように、コンタクトプラグ９２ａ，９２ｂを形成する。
詳細には、先ず、層間絶縁膜８５上に絶縁膜、例えばシリコン酸化膜をＣＶＤ法等により堆積し、層間絶縁膜９１を形成する。
次に、リソグラフィー及びドライエッチングにより、層間絶縁膜８５，９１を加工する。これにより、ダイオード形成領域では、層間絶縁膜８５，９１にｐ型領域８４ａ及びｎ型領域８２ａの表面の一部を露出する開口が形成される。トランジスタ形成領域では、層間絶縁膜８５，９１にｐ型ソース／ドレイン領域８４ｂ及びｎ型ソース／ドレイン領域８２ｂの表面の一部を露出する開口と、層間絶縁膜９１にゲート電極８９の表面の一部を露出する開口とが形成される。
次に、各開口を埋め込むように、層間絶縁膜９１上に金属材料、例えばチタン又は窒化チタンを下地とするタングステンを堆積する。ＣＭＰ法により、堆積されたチタン又は窒化チタン及びタングステンを層間絶縁膜９１の上面が露出するまで平坦化する。以上により、ダイオード形成領域では、ｐ型領域８４ａ及びｎ型領域８２ａとそれぞれ接続されたコンタクトプラグ９２ａが形成される。トランジスタ形成領域では、ｐ型ソース／ドレイ領域８４ｂ及びｎ型ソース／ドレイン領域８２ｂとそれぞれ接続されたコンタクトプラグ９２ａと、ゲート電極８９と接続されたコンタクトプラグ９２ｂとが形成される。
【００７８】
続いて、第１の実施形態と同様に、第１配線層を形成する。ダイオード形成領域において、第１配線層を構成する配線９３，９４を図３５に示す。図３５では、層間絶縁膜８５，９１等の図示を省略する。
配線９３，９４は、縦方向に並ぶ複数のゲート電極８９の上方で延在する部分と、ｐ型領域８４ａ上のコンタクトプラグ９２ａ又はｎ型領域８２ａ上のコンタクトプラグ９２ａと接続する部分とが一体形成されて構成されている。
【００７９】
しかる後、第１の実施形態と同様に、第１配線層を含む多層配線構造及び接続パッドを形成し、本実施形態による半導体装置とされる。接続パッドは、ダイオード形成領域及びトランジスタ形成領域の上方に、平面視でダイオード形成領域及びトランジスタ形成領域を内包するように配される。
【００８０】
本実施形態では、ダイオード形成領域には、図３４のように、ＥＳＤ保護ダイオードとして、第１のダイオードＤＡ及び第２のダイオードＤＢが形成され、両者が並列に接続されている。トランジスタ形成領域には、図３４のように、ＰＭＯＳトランジスタ及びＮＭＯＳトランジスタが形成されている。
【００８１】
第１のダイオードＤAは、ゲート電極８９を有し、ゲート電極８９の近傍におけるＳｉ層７６に電流経路が形成されるゲート型ダイオードである。第２のダイオードＤBは、ＳＴＩ素子分離構造７７を有し、ＳＴＩ素子分離構造７７の近傍におけるｐ型ウェル７２に電流経路が形成されるＳＴＩ型ダイオードである。
【００８２】
図３６Ａは、本実施形態における半導体装置のダイオード形成領域のレイアウト構成を示す概略平面図である。図３６Ｂは、図３６Ａ中の破線Ｉ−Ｉに沿った概略断面図である。
ダイオード形成領域では、複数のゲート電極８９が行列状に配列しており、横方向及び縦方向の各々について、２つのｐ型領域８４ａ及び２つのｎ型領域８２ａが交互に、言わば市松模様状に配置されている。
【００８３】
第１のダイオードＤＡと第２のダイオードＤＢとでは、ｐ型領域８４ａ及びｎ型領域８２ａを共有している。第１のダイオードＤＡは、横方向に配列しており、ゲート電極８９とその両側のｐ型領域８４ａ及びｎ型領域８２ａとを有して構成される。第２のダイオードＤＢは、横方向及び縦方向に配列しており、ｐ型領域８４ａ及びｎ型領域８２ａと、これらの間のＳＴＩ素子分離構造７７とを有して構成される。
【００８４】
本実施形態の半導体装置では、ダイオード形成領域において、上記のように、横方向にはゲート型ダイオードである複数の第１のダイオードＤＡが、横方向及び縦方向にはＳＴＩ型ダイオードである複数の第２のダイオードＤＢが形成されている。第１のダイオードＤＡ及び第２のダイオードＤＢは並列に接続されている。この構成により、第１の実施形態の図１３と同様に、サージ電流が生じた場合には、２種類の電流経路が形成される。そのため、従来技術のように、ＥＳＤ保護ダイオードがゲート型ダイオードのみ又はＳＴＩ型ダイオードのみの場合と比較して電流経路が増加し、ＥＳＤ保護ダイオードの低抵抗化が実現する。また、本実施形態のように、ｐ型領域８４ａ及びｎ型領域８２ａを交互に配置することにより、従来技術の場合と比較して、ＥＳＤ保護ダイオードの占有面積を低減させることができる。
【００８５】
本実施形態における半導体装置のダイオード形成領域のレイアウトとしては、図３６Ａのレイアウトに代えて、例えば図３７のように構成しても良い。図３７では、隣接する２つのｐ型領域８４ａ及び隣接する２つのｎ型領域８２ａをそれぞれ接続して一体形成している。この構成により、ＳＴＩ型ダイオードである第２のダイオードの領域が増加し、更なる低抵抗化が実現する。また、ｐ型領域８４ａ及びｎ型領域８２ａの面積が増加するため、コンタクトプラグの接続が容易となる。
【００８６】
また、本実施形態における半導体装置のダイオード形成領域のレイアウトとしては、例えば図３８のように構成しても良い。図３８では、横方向について、・・・ｐ型領域８４ａ、ゲート電極８９、ｎ型領域８２ａ、ゲート電極８９・・・のように隣接して形成されている。横方向にはゲート型ダイオードである複数の第１のダイオードＤＡが、縦方向にはＳＴＩ型ダイオードである複数の第２のダイオードＤＢが形成されている。この構成により、複数のゲート電極８９を等間隔且つ高密度で配設することができる。
【００８７】
以上説明したように、本実施形態によれば、低抵抗化及び占有面積の低減を図るも、大きなサージ電流に十分に対処することができるＥＳＤ保護ダイオードを備えた信頼性の高い半導体装置が実現する。
【００８８】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【産業上の利用可能性】
【００８９】
半導体装置の一態様は、ＥＳＤ保護ダイオードを備えた信頼性の高い半導体装置であり、ＥＳＤ保護ダイオードの低抵抗化及び占有面積の低減を図るも、大きなサージ電流が生じても静電破壊を確実に防止することができる。
【図１Ａ】
0006700565.tif 000002
【図１Ｂ】
0006700565.tif 000003
【図１Ｃ】
0006700565.tif 000004
【図２Ａ】
0006700565.tif 000005
【図２Ｂ】
0006700565.tif 000006
【図２Ｃ】
0006700565.tif 000007
【図３Ａ】
0006700565.tif 000008
【図３Ｂ】
0006700565.tif 000009
【図３Ｃ】
0006700565.tif 000010
【図４Ａ】
0006700565.tif 000011
【図４Ｂ】
0006700565.tif 000012
【図４Ｃ】
0006700565.tif 000013
【図５Ａ】
0006700565.tif 000014
【図５Ｂ】
0006700565.tif 000015
【図５Ｃ】
0006700565.tif 000016
【図６Ａ】
0006700565.tif 000017
【図６Ｂ】
0006700565.tif 000018
【図６Ｃ】
0006700565.tif 000019
【図７Ａ】
0006700565.tif 000020
【図７Ｂ】
0006700565.tif 000021
【図７Ｃ】
0006700565.tif 000022
【図８】
0006700565.tif 000023
【図９Ａ】
0006700565.tif 000024
【図９Ｂ】
0006700565.tif 000025
【図９Ｃ】
0006700565.tif 000026
【図１０Ａ】
0006700565.tif 000027
【図１０Ｂ】
0006700565.tif 000028
【図１１Ａ】
0006700565.tif 000029
【図１１Ｂ】
0006700565.tif 000030
【図１２】
0006700565.tif 000031
【図１３】
0006700565.tif 000032
【図１４Ａ】
0006700565.tif 000033
【図１４Ｂ】
0006700565.tif 000034
【図１５Ａ】
0006700565.tif 000035
【図１５Ｂ】
0006700565.tif 000036
【図１６Ａ】
0006700565.tif 000037
【図１６Ｂ】
0006700565.tif 000038
【図１７Ａ】
0006700565.tif 000039
【図１７Ｂ】
0006700565.tif 000040
【図１８Ａ】
0006700565.tif 000041
【図１８Ｂ】
0006700565.tif 000042
【図１９Ａ】
0006700565.tif 000043
【図１９Ｂ】
0006700565.tif 000044
【図２０Ａ】
0006700565.tif 000045
【図２０Ｂ】
0006700565.tif 000046
【図２１】
0006700565.tif 000047
【図２２】
0006700565.tif 000048
【図２３Ａ】
0006700565.tif 000049
【図２３Ｂ】
0006700565.tif 000050
【図２３Ｃ】
0006700565.tif 000051
【図２４Ａ】
0006700565.tif 000052
【図２４Ｂ】
0006700565.tif 000053
【図２４Ｃ】
0006700565.tif 000054
【図２４Ｄ】
0006700565.tif 000055
【図２５Ａ】
0006700565.tif 000056
【図２５Ｂ】
0006700565.tif 000057
【図２５Ｃ】
0006700565.tif 000058
【図２６Ａ】
0006700565.tif 000059
【図２６Ｂ】
0006700565.tif 000060
【図２６Ｃ】
0006700565.tif 000061
【図２７Ａ】
0006700565.tif 000062
【図２７Ｂ】
0006700565.tif 000063
【図２７Ｃ】
0006700565.tif 000064
【図２８Ａ】
0006700565.tif 000065
【図２８Ｂ】
0006700565.tif 000066
【図２８Ｃ】
0006700565.tif 000067
【図２９Ａ】
0006700565.tif 000068
【図２９Ｂ】
0006700565.tif 000069
【図２９Ｃ】
0006700565.tif 000070
【図３０Ａ】
0006700565.tif 000071
【図３０Ｂ】
0006700565.tif 000072
【図３０Ｃ】
0006700565.tif 000073
【図３１Ａ】
0006700565.tif 000074
【図３１Ｂ】
0006700565.tif 000075
【図３１Ｃ】
0006700565.tif 000076
【図３２Ａ】
0006700565.tif 000077
【図３２Ｂ】
0006700565.tif 000078
【図３２Ｃ】
0006700565.tif 000079
【図３３Ａ】
0006700565.tif 000080
【図３３Ｂ】
0006700565.tif 000081
【図３３Ｃ】
0006700565.tif 000082
【図３４】
0006700565.tif 000083
【図３５】
0006700565.tif 000084
【図３６Ａ】
0006700565.tif 000085
【図３６Ｂ】
0006700565.tif 000086
【図３７】
0006700565.tif 000087
【図３８】
0006700565.tif 000088